Procédé de recyclage et de traitement d'une solution électrolytique d'une batterie au lithium-ion, comprenant : S1 : le refroidissement d'une batterie au lithium-ion entièrement déchargée en dessous du point de congélation de la solution électrolytique, puis le démontage et le broyage de la batterie au lithium-ion pour obtenir un solide broyé contenant la solution électrolytique ; S2 : sous la protection d'un gaz inerte, la mise en place du solide broyé dans un instrument d'extraction au CO 2 supercritique dans lequel un entraîneur est ajouté ; S3 : la réalisation d'une extraction ; et S4 : la collecte d'un produit d'extraction par un dispositif cryogénique, et l'adsorption de l'eau contenue dans le produit d'extraction à l'aide d'un tamis moléculaire lithié de type 4Å, l'adsorption du HF contenu dans le produit d'extraction à l'aide d'une résine échangeuse d'anions faiblement basique et l'adsorption de l'acide organique et de l'alcool contenus dans le produit d'extraction à l'aide d'un tamis moléculaire lithié de type 5Å. Procédé de recyclage et de traitement de la solution électrolytique de la batterie au lithium-ion selon la revendication 1, dans lequel le tamis moléculaire lithié de type 4Å est fabriqué par lithiation d'un tamis moléculaire de type 4Å par une solution d'éthanol LiCl ; et/ou le tamis moléculaire lithié de type 5Å est fabriqué par lithiation d'un tamis moléculaire de type 5Å par une solution d'éthanol LiCl. Procédé de recyclage et de traitement de la solution électrolytique de la batterie au lithium-ion selon la revendication 2, dans lequel la concentration de la solution d'éthanol LiCl est de 1,8-2,2 mol/L ; et le nombre de traitements de lithiation est de 5-10 fois. Procédé de recyclage et de traitement de la solution électrolytique de la batterie au lithium-ion selon la revendication 1, dans lequel l'entraîneur comprend des carbonates cycliques. Procédé de recyclage et de traitement de la solution électrolytique de la batterie au lithium-ion selon la revendication 4, dans lequel l'entraîneur comprend en outre du N,N-diméthylformamide. Procédé de recyclage et de traitement de la solution électrolytique de la batterie au lithium-ion selon la revendication 5, dans lequel le rapport massique entre les carbonates cycliques et le N,N-diméthylformamide est de (3-4) :1. Procédé de recyclage et de traitement de la solution électrolytique de la batterie au lithium-ion selon l'une quelconque des revendications 1 à 6, dans lequel l'extraction comprend une extraction statique et une extraction dynamique. Procédé de recyclage et de traitement de la solution électrolytique de la batterie au lithium-ion selon la revendication 7, dans lequel, lorsque l'extraction dynamique commence, le débit d'ajout de l'entraîneur est de 8-10 % du débit de CO 2 . Procédé de recyclage et de traitement de la solution électrolytique de la batterie au lithium-ion selon la revendication 7, dans lequel la durée de l'extraction statique est de 18-22 minutes et la durée de l'extraction dynamique est de 35-55 minutes. Procédé de recyclage et de traitement de la solution électrolytique de la batterie au lithium-ion selon la revendication 7, dans lequel, pour l'extraction, la pression est de 21-35 MPa et la température est de 40-55°C.